(57)【要約】  【課題】大きなガラスシートを小さく分割するガラス切断システムにおいて、切断速度を向上する。  【解決手段】３０ｍｍ以上の最大寸法を有する細長いビームスポット形状を有するレーザービームを、部分的なクラック切り込みラインを生成するためガラスシートを横断して移送させ、そのガラスシートを、その後、部分的なクラックの領域に曲げモーメントを付加することにより、器切り込みラインに沿って分割する。【選択図】          図１
2008273837.tif 000002
【特許請求の範囲】
【請求項１】
レーザビームを、ガラスシートを横断するように移動させてガラスシートを横断するクラックを形成する工程、および前記クラックに沿って前記ガラスシートを分割する工程を有してなる平面ガラスシートの製造方法であって、
該レーザビームが該ガラスシート上において細長いビームスポットを有し、該ビームスポットが３０ｍｍ以上の最長寸法を有し、
前記クラックに沿って前記ガラスシートを分割する工程が、前記クラックに曲げモーメントを加えることにより、前記ガラスシートを小さいシートに分割することを特徴とする平面ガラスシートの製造方法。
【請求項２】
前記移動工程が、前記ガラスシートに対し、少なくとも３００ｍｍ／ｓｅｃの速度で前記レーザビームを移動させる工程を含むことを特徴とする請求項１記載の平面ガラスシートの製造方法。
【請求項３】
前記移動工程が、少なくとも３００ｍｍ／ｓｅｃの速度で、最長軸が該速度で１秒間に移動する長さの１０％以上の長さであるビームスポットを有する前記レーザビームを移動させる工程を含むことを特徴とする請求項１記載の平面ガラスシートの製造方法。
【請求項４】
前記移動工程中のレーザビームが、非ガウシアン成分を有してなることを特徴とする請求項１記載の平面ガラスシートの製造方法。
【請求項５】
フラットパネルディスプレイに使用される、０．４ｍｍから３．０ｍｍの厚さを有するガラス基板の分割方法において、
該方法が、０．４ｍｍから３．０ｍｍの厚さの平面ガラスシートを提供する工程と、
少なくとも３００ｍｍ／ｓｅｃの速度で前記ガラスシート上においてレーザビームを移動させる移動工程とを有してなり、
該レーザビームが該ガラスシート上において細長いビームスポットを有し、
該ビームスポットが３０ｍｍ以上の最長寸法を有し、
前記移動工程により該ガラスシートを横断するクラックを十分に形成し、
前記ガラス基板の分割方法が、前記クラックに沿って前記ガラスシートを分割する工程をさらに有し、
前記クラックに沿って前記ガラスシートを分割する工程が、前記クラックに曲げモーメントを加えることにより、前記ガラスシートを小さいシートに分割することを特徴とするガラス基板の分割方法。
【請求項６】
前記移動工程が、最長軸が前記速度で１秒間に移動する長さの約１０％以上の長さであるビームスポットを有する前記レーザビームを移動する工程を含むことを特徴とする請求項４記載のガラス基板の分割方法。
【請求項７】
前記移動工程中のレーザビームが非ガウシアン成分を有してなることを特徴とする請求項５記載のガラス基板の分割方法。
【請求項８】
前記レーザビームの最長軸が、前記ガラスシートに対する前記レーザビームが１秒間に移動する距離の１０％より大きい長さであることを特徴とする請求項１記載のガラス基板の分割方法。
【請求項９】
前記ガラスシートの厚さが、０．４ｍｍから３．０ｍｍであることを特徴とする請求項１記載のガラス基板の分割方法。
【発明の詳細な説明】
【技術分野】
【０００１】
本発明は、ガラスシートや他の脆弱性材料の切断方法に関するものであり、特にフラットパネルディスプレイ用ガラス基板作製のプロセスに用いる際に効果的なレーザカッティングプロセスの速度を増加させる方法に関するものである。
【背景技術】
【０００２】
従来、ガラス板を分割する際にレーザが使用されてきた。Ｋｏｎｄｒａｔｅｎｋｏの引用文献１には、ガラスシートを２分割するために、いわゆるブラインドクラックをガラスシートにわたって広げる際にレーザ光を使用することが述べられている。この部分的なクラックは、ガラスシートの深さの途中まで広がっており、実質的には切り込みラインとして作用する。シートはその後、切り込みラインに沿って機械的に二分割される。
【０００３】
一つの具体的形態としては、小さな切り目や切り込み目をガラスシートの片側につけ、その後レーザ光を使用して部分的なクラックを形成して、ガラスシートを通じてこの切り目や切り込み目を広げる。その後、レーザ光をガラスシートの切り目や切り込み目の領域に接触させて、レーザとガラスシートを相対的に動かし、切り込みラインの所望行路でレーザ光を伝搬させる。レーザより下流のガラスの加熱した表面部分に流体冷却剤の流れを向けることが望ましく、それによりレーザ光がガラスシートのある領域を加熱した後に、その加熱領域はすばやく冷却される。このようにレーザによるガラスシートの加熱と水性冷却剤によるガラスシートの冷却により、ガラスシートを歪ませ、レーザ光と冷却剤が通った方向にクラックを広げる。
【０００４】
Ｋｏｎｄｒａｔｅｎｋｏによれば、ガラスシート上におけるビームの形状は楕円形であり、楕円形状の短軸および長軸は以下の関係を満たす。
【０００５】
ａ＝０．２  〜  ２．０ｈ
ｂ＝１．０  〜  １０．０ｈ
ここで、ａとｂはそれぞれ楕円形状スポットの短軸および長軸であり、ｈはレーザ光が切り込む材料の厚さである。Ｋｏｎｄｒａｔｅｎｋｏによれば、ｂが１０．０ｈよりも大きいときは、カッティングの精度が低減する。よって、厚さ０．７ｍｍのガラス基板では、Ｋｏｎｄｒａｔｅｎｋｏによれば、ビームスポットの長軸は７ｍｍ以上にはなり得ない。
【特許文献１】国際公開第９３／２００１５号パンフレット
【発明の開示】
【発明が解決しようとする課題】
【０００６】
このようなレーザ光による切り込みの技術の発達により、切断面の質においてはいくらかよい結果が得られており、その切断面の質が非常に高いものが望まれる液晶や他のフラットパネルディスプレイのパネル基板を製造するためには、それらは有効な手段ではある。しかしながら、そのプロセスの発達に過去数年間かなりの努力が払われたにもかかわらず、現在に至るまで、フラットパネルディスプレイ（ＬＣＤのような）基板の製造の際に使用するにあたって実用的に十分な切り込み速度は達成されていない。実際、Ｋｏｎｄｒａｔｅｎｋｏの特許の例で報告されている最高切り込み速度は１２０ｍｍ／ｓｅｃであり、また他の大半の例においても、この平凡な切り込み速度よりもずっと劣るものである。
【０００７】
最近、１９９５年７月１９−２３日にドイツのミュンヘンで行われた貿易展においてＪｅｎｏｐｔｉｋが発行した文献には、３０−１５０ｍｍ／ｓｅｃの速度でレーザ切り込みをすることができたことが述べられている。Ｊｅｎｏｐｔｉｋは、Ｋｏｎｄｒａｔｅｎｋｏの特許に述べられているものと同じレーザ切り込みプロセスを用いている。
【０００８】
フラットパネルディスプレイ基板の製造において、これらのプロセスを実用的にする速い切り込み速度、例えば少なくとも３００ｍｍ／ｓｅｃ程度の、さらには少なくとも５００ｍｍ／ｓｅｃ、さらには１０００ｍｍ／ｓｅｃの速度を可能にするレーザ切り込みプロセスを実施することが望ましい。
【課題を解決するための手段】
【０００９】
本発明は、ガラスシート（または他の脆弱性材料）の切断方法に関するものであり、レーザビームの行路に沿ってクラックを誘導するために、ガラスシートを横断する所望の行路で極度に細長いレーザビーム（および冷却剤は任意）を移動させる。これにより生じた熱勾配により、ガラスの表面層に引っ張り応力を発生させ、この応力がガラスの引っ張り強さを超えると、ガラスはブラインドクラックや切り込みラインが圧縮状態の領域へと下降して材料に入り込むようになる。その後レーザ光がガラスを横断すると、クラックがレーザ光に追従する。そのクラックの深さ、形状、方向は、応力の分布により決定され、ビームスポットのパワー密度、寸法、形状や、ビームスポットと材料の相対速度、加熱領域へ供給される冷却剤の性質や特性、クラックが入れられる材料の熱物理および機械的特性やその厚さなど、複数の要素に依存する。ガラス上において極度に細長いビームスポットを有するレーザビームを使用し、ガラスシート上の所望分割ラインの伝搬方向にこの細長いビームスポットを配置することにより、公知の技術による方法を使用するよりも速いレーザ切り込み速度が達成できることがわかった。
【００１０】
このように本発明においては、レーザスポットは極度に細長い形状、例えば楕円形状を有する。この細長い形状の長軸は、２０ｍｍ以上、より好ましくは３０ｍｍ以上、さらには４０ｍｍ以上であることが望ましい。
【００１１】
そのビームの短軸は、直線切断面を形成する際に切断面の質を損なわない程度に狭いことが望ましいと思われる。
【００１２】
本発明において、レーザ光は非ガウシアンの強度分布を有することが望ましい。一つの具体的形態において、レーザビームの強度は２ピークモード、すなわち一つ以上のレベルを含む、例えばＴＥＭ０１＊モードとＴＥＭ００モードの両方を含んで動作するレーザのようなものが望ましい。切断ラインに沿って表面層の非常に局所的な冷却を引き起こすために、ビームスポットの進行方向に沿って適当な冷却剤の流れを材料の領域に向けることが望ましい。
【発明の効果】
【００１３】
本発明によれば、約０．４ｍｍから３．０ｍｍの厚さのガラスにおいて、切断精度やガラスの切断面を損なうことなく、３００−７００ｍｍ／ｓｅｃもしくはそれ以上の切り込み速度が達成できる。
【発明を実施するための最良の形態】
【００１４】
本発明は、レーザ切断技術を使用して所望切断ラインに沿ってガラスシートを切断するシステムに関するものである。図１に示すように、本発明のガラス切断システムにおいて、ガラスシート１０は主上面および主下面１１を有する。ガラスシート１０はまず、ガラスシート１０の一端にクラック開始点１９を形成するため、ガラスシートの一端に沿って切り目や切り込み目がいれられる。このクラック開始点１９はその後、所望切断ラインの行路でガラスシートを横切ってレーザビーム１６を移動してクラック２０を形成するために用いられる。レーザ光は、所望切断ラインに沿った局所領域においてガラスシートを効果的に熱する。その結果生じた温度勾配が材料の表面層に引っ張り応力を引き起こし、この応力が材料の引っ張り強さを超えると、その材料においてブラインドクラックが圧縮状態の領域へと下降して材料を貫通する。応力分布を高めそれによりクラックの伝搬を促進するため、水ジェット２２により水冷却剤を施す。レーザビームがガラスを横切るにつれ、クラックはレーザビームが伝搬する行路に追従するようになる。
【００１５】
ガラス１０の表面温度はレーザビームにさらされる時間に直接依存するので、円形断面の代わりに楕円形状のビームを使用することにより、同じ相対速度においては、切断ラインに沿ったガラス表面の各点の加熱時間を延ばすことができる。このように、レーザビーム１６の規定のパワー密度で、ガラス１０を熱するために必要な深さを維持するために必要であるレーザビームスポットから冷却スポットの前縁部までの距離が同じであれば、レーザビームスポットが移動方向に広がるほど、レーザビームスポットと材料との相対移動速度の許容範囲が大きくなる。
【００１６】
図２に図示するように、本発明においては、レーザスポットは極度に細長い、例えば楕円形状で、２０ｍｍ以上の、より好ましくは３０ｍｍ以上の、さらには４０−１００ｍｍ以上の長軸を有することが望ましい。レーザビームスポットの長軸は、ガラスシートを横切る所望切断ラインの伝搬方向にする。ガラスが薄いシート（１．１ｍｍもしくはもっと薄い）に対しては、レーザビームスポットの長軸の最適長が所望伝搬速度に関係し、長軸ｂは所望レーザ切り込み速度で一秒あたり移動する長さの１０％より大きいことが望ましい。このように、０．７ｍｍの厚さのガラスで所望レーザ切り込み速度５００ｍｍ／ｓｅｃでは、レーザの長軸は少なくとも５０ｍｍの長さであることが望ましい。
【００１７】
クラック２０はガラスシート１０の深さ方向のみに拡がることが望ましく（距離ｄ）、それにより切り込みラインとして作用する。ガラスシートをさらに小さいシートに最終的に分割するには、クラック２０に曲げモーメントを付与することによりなされる。その曲げは、従来の機械的表面切り込み方法を使用する工程においてガラスを切断するために使用されるような従来の曲げ装置（図示していない）や技術により達成できる。クラック２０は機械的切り込みではなくレーザによる切断技術を使用しているので、機械的切断工程中に生じるガラスのチップの形成を、従来の技術と比較して最小限にできる。
【００１８】
ガラス切断工程に使用されるレーザビームはカットするガラス表面を熱することができるものでなければならない。結果的に、レーザの放射光はガラスが吸収する波長であることが望ましい。このことが生じるためには、放射光は２μｍ以上の波長の赤外線であることが望ましく、例えば波長９−１１μｍのＣＯ２レーザ、波長５−６μｍのＣＯレーザ、波長２．６−３．０μｍのＨＦレーザ、波長約２．９μｍのエルビウムＹＡＧレーザなどのビームが望ましい。本実験の大半においては、１５０〜３００ワットのパワーのＣＯ２レーザを使用したが、より高いパワーのレーザを使用すればより成功したと思われる。
【００１９】
クラック２０は、最大熱勾配の領域である加熱および冷却領域の界面に向かってガラス中に形成される。クラックの深さ、形状、方向は、熱弾性応力の分布により決定され、主に以下の複数の要素に基づく。
【００２０】
−ビームスポットのパワー密度、寸法、形状；
−ビームスポットと材料の相対移動速度；
−熱物理特性、加熱領域に対する冷却剤を供給する条件および質；
−クラックを入れる材料の熱物理的および機械的特性、その厚さ、表面状態
異なる材料に対して切断サイクルを最適化するためには、主なパラメータと切断工程の変数との間の適当な関係を確立することが必要である。国際公開第９３／２００１５号パンフレットに説明されているように、図２を再び参照して、ビームスポット１８の寸法と冷却水が流れる領域からビームスポットまでの間隔ｌに依存して、ガラス１０を横切るビームスポット１８の相対移動の速度Ｖとクラック２０の深さｄは次式で表される。
【００２１】
Ｖ＝ｋａ（ｂ＋ｌ）／ｄ
ここで、Ｖはビームスポットと材料との相対移動速度で、ｋは材料の熱物理特性とビームのパワー密度に依存する比例係数であり、ａはビームスポットの幅、ｂはビームスポットの長さ、ｌはビームスポットの近接端から冷却ゾーンの前端までの距離、ｄはブラインドクラック４の深さである。
【００２２】
レーザは各端部のミラーにより規定される共振器内で生じるレーザ発振により動作する。安定な共振器の概念は、共振器を通る光線の光路を追跡することにより最も明確化することができる。安定性の閾値には、レーザ共振器の軸に平行な光線が二つのミラー間を前後に永久にその間を損失なく反射した場合に達する。
【００２３】
安定基準に達しない共振器は光線が軸からそれるため不安定共振器と呼ばれる。不安定共振器には多くの種類がある。一つの簡単な例としては平面ミラーに対する凸面球面ミラーがある。異なる直径の凹面ミラー（大きなミラーからの反射光が小さなミラーの端部周辺から逃げてしまう）や、対の凸面ミラーなどが他に含まれる。
【００２４】
共振器のその二つのタイプは異なる利点と異なるモードパターンを有する。安定な共振器はレーザ軸に沿って光を集中させ、その領域から効率よくエネルギーを抽出するが、軸から離れた外周領域からはエネルギーが効率よく抽出されない。それにより生じるビームは中心に強度ピークを有し、軸から離れるにつれ強度がガウシアン的に減衰する。これは低利得の持続波レーザとともに使用される標準的なタイプである。
【００２５】
不安定共振器は、より大きな体積にわたってレーザ共振器の内部の光を広げようとする。例えば、出力ビームは、軸周りにリング状の強度ピークを有する環状の形状を有したりする。
【００２６】
レーザの共振器には、横モードと縦モードの二つのタイプの異なるモードがある。ビームの断面形状すなわち強度パターンにおいて、横モードが存在する。縦モードは、レーザの利得帯域内の異なる周波数もしくは波長で生じるレーザ共振器長による異なる共振モードに相当する。単一縦モードで発振する単一横モードレーザは単一周波数で発振し、二つの縦モードで発振するものは二つの独立した波長で（通常近接した間隔で）同時に発振する。
【００２７】
レーザ共振器内の電磁界「形状」は、ミラーの曲率、間隔、放電管の空洞直径に依存する。ミラーの配列や間隔および波長がわずかに変化しても、レーザビームの「形状」（電磁界）は大きく変化してしまう。その「形状」やビームの空間エネルギー分布を述べる際に特別な術語が展開されてきたが、ここでは横モードは二方向のビーム断面に表れる極小値の数に従って分類される。最も低次モードすなわち基本モードは中心に強度のピークがあり、ＴＥＭ００モードとして知られる。これは図４に示されるようなガウシアン強度分布を有する従来使用されてきたレーザである。一軸に沿っては極小値が一つで、その垂直方向の軸に沿っては極小値のないモードは、ＴＥＭ０１＊またはＴＥＭ１０であり、それらはその向きによって決定される。ＴＥＭ０１＊モードの強度分布の例が図３に図示されている（ビームを横切る距離ｄに対するビーム強度Ｉ）。ほとんどのレーザの用途では、ＴＥＭ００モードが最も望ましいと考えられている。しかしながら非ガウシアンモード例えばＴＥＭ０１＊モードやＴＥＭ１０モードのビームが、ガラス表面へより均一にレーザエネルギーを送り込むために使用できることがわかった。結果的に、レーザがガウシアン強度分布を有する場合よりも低いパワーでより高いレーザ切り込み速度が達成できることがわかった。さらに、レーザ切り込み工程が拡大されたその動作範囲によって、より広範囲のレーザパワーを使用することができる。これは非ガウシアンレーザビームにより、ビーム全体にわたってエネルギー分布の均一性をより向上することができるためだと思われる。
【００２８】
図３に示されるレーザビームはリング状である。図３に示されるパワー分布はリング状のレーザビームのパワー分布の断面である。少なくとも一対の強度ピークが、それより低いパワー分布である中心領域の外周部に位置するような非ガウシアンビームが本発明において望ましい。このように、レーザビームの中心がレーザビームの少なくとも複数の外周領域のパワー強度よりも低いパワー強度を有することが望ましい。この低いパワー中心領域は、完全に０パワーレベルになってもよく、その場合レーザビームは１００％のＴＥＭ０１＊パワー分布となる。しかしながら、レーザビームは２ピークモード、すなわち図３に示されるように、中心領域のパワー分布が単に外周領域のパワー分布以下に低下しているＴＥＭ０１＊モードとＴＥＭ００モードの組み合わせといった一つ以上のモードのレベルを組み合わせたものでもよい。ビームが２ピークモードの場合、そのビームは、５０％以上がＴＥＭ０１＊モード、さらに好ましくは７０％以上がＴＥＭ０１＊モードで、その残りがＴＥＭ００モードとする組み合わせが望ましい。
【００２９】
本発明の好ましい具体的実施の形態として、デジタルコンピュータのようなシステム制御装置（図示していない）を、レーザやガラスシート、システム上の他の可動部品などの移動を制御するシステムに接続する。そのシステム制御装置はシステムの様々な部品の移動を制御するために従来の機械制御技術を用いている。システム制御装置はそのメモリ内に蓄積された様々な製造作動プログラムを使用し、各プログラムは、特定サイズのガラスシート用にレーザやガラスシート（さらには必要ならば他の可動部品）の移動を適切に制御するよう設計されることが望ましい。
【００３０】
以下の例では、本発明による方法を実証している。
【００３１】
例１
この例では、ガウシアンパワー分布を有するＣＯ２レーザの動作を示している。
【００３２】
レーザ１６はＰＲＣコーポレーションが製造したモデル１２００の軸流２ビームＣＯ２レーザであった。ビームはＴＥＭ００モードで動作し、約１２ｍｍのスポットサイズ（レーザの放出点でのレーザビームの直径）でガラス表面から約２メートルの場所に配置した。一対のシリンドリカルレンズを、レーザとガラス表面との間のレーザの光路内に配置し、レーザスポットを変形した。これにより、レーザがガラスに当たる箇所でのレーザスポットが、長さ約４５−５０ｍｍで、その中間点で幅約０．１−０．１５ｃｍの細長く楕円形のものとなった。このレーザの共振器で基本モードはＴＥＭ００である。これが共振器で発振可能な唯一のモードであるとき、共振する００モードレーザは可能な最小発散で伝搬し、最も小さなスポットサイズに集光されるであろう。この例では、レーザのパワー分布は、小さな内部開口とともにレーザ前端面で「平面」光カップラを利用することでガウシアン（ＴＥＭ００モードで動作する）となった。
【００３３】
約５００ｍｍ幅×５００ｍｍ長×約１．１ｍｍ厚のアルミノ珪酸塩のガラスシート１０に、クラックの開始点１９を形成するため、ガラスシートの端部に手動で切り込みをいれた。これにより、ガラスの上面の一端に約８ｍｍ長で約０．１ｍｍの深さの小さな切り込みラインを形成してクラック開始点１９をつくった。ガラスシート１０は、レーザ１６がクラック開始点１９に接触するように配置され、ガラスシート１０を、以下の表１に記載されたパワーと速度で、レーザ１６の行路がガラスシートを横切る直線行路に沿うように移動させた。
【００３４】
表１
レーザ速度          ピークパワー（Ｗ）          成功率（％）
４００ｍｍ／ｓｅｃ          １２０                    １００
４２０ｍｍ／ｓｅｃ      １２０−１６５                １００
４６５ｍｍ／ｓｅｃ      １６５−１７５                １００
４７５ｍｍ／ｓｅｃ      １６５−１７９                １００
４８０ｍｍ／ｓｅｃ      １６８−１７９                  ６６
５００ｍｍ／ｓｅｃ      １８３−１８８                  ３３
成功率の欄は、それに対応するパワー範囲において達成された最もよいパフォーマンスを表す。１００％の成功率は、指定されたパワー範囲において、ガラスシートへのレーザ切り込みが、実質的に常に時間中１００％成功した動作パラメータがあったことを示している。
【００３５】
例２
例１に述べたものと同じ方法、装置およびレーザを使用し、共振器をより高次のモードパワー分布でレーザを動作するようにした。特に、レーザは２ピークモードで、複数のサブビームからなり、その各々が強度分布を有する。これらのビームは独立であるので、その正味の分布は個々の形状の代数和であり、各モードのパワーの率により重みづけされる。例として、ＴＥＭ００モードの量は光カップラの曲率を変えたり開口部の直径を大きくすることにより低減できる。本例では、レーザのパワー分布を約６０対４０のＴＥＭ０１＊モードとＴＥＭ００モードとの混合比に変化させ（約１４ｍｍのスポットサイズになる）、約５０−６０ｍｍのビーム長にした。これは、２０メートルの曲率半径の凹面光カップラを「平面」光カップラに置き換え、より大きな開口部にすることにより達成された。そのレーザのパワーと速度は表２に記載されるように変化した。
【００３６】
表２
レーザ速度          ピークパワー（Ｗ）            成功率（％）
３００ｍｍ／ｓｅｃ        ９０−１４５Ｗ                １００
５００ｍｍ／ｓｅｃ      １５５−１９５Ｗ                １００
６００ｍｍ／ｓｅｃ          ２００Ｗ                    １００
６５０ｍｍ／ｓｅｃ      ２００−２２０Ｗ                １００
７００ｍｍ／ｓｅｃ          ２５０Ｗ                      ５０
例１に使用したレーザがＴＥＭ０１＊モードを有した非ガウシアンレーザへと変換されたとき、より低いレーザパワーでより高い切断速度が達成された。さらにより広い範囲のレーザパワーが、満足な切り込み端部をなすよう許容された。例１と例２の結果を比較するとわかるように、ガウシアンレーザは４７５ｍｍ／ｓｅｃまでの切断速度で１００％の破断（ほぼ全てのサンプルを刻むことに成功した）が達成できた。これらの速度以上で、堅実に満足した結果を得ることは困難であった。しかしながら、１０００または２０００ｍｍ／ｓｅｃの速度が本発明のビーム長を長くする方法を用いて達成されることが期待できる。
【００３７】
例３
この例では、レーザビームを生じるレーザは軸流ＣＯ２レーザで、ＰＲＣコーポレーションが製造した、一管あたり６００Ｗの２ビームレーザのモデルＳＳ／２００／２である。そのビームはＴＥＭ００モードの約１２ｍｍのスポットサイズであった。このレーザをガラス表面から約２メートルの所に配置した。一対のシリンドリカルレンズをレーザとガラス表面との間のレーザビームの行路に配置し、レーザスポットを変えた。これによりレーザスポットは、ガラスにあてたとき約４０−５０ｍｍ長でその中間点において約１〜１．５ｍｍ幅の細長い楕円形になった。レーザのパワー分布はＴＥＭ０１＊モードおよびＴＥＭ００モードの６０対４０の混合で、それはレーザ前端面に２０メートル曲率半径の凹面光カップラを使用することにより達成された。レーザパワーは１６０−２００Ｗの間で変化させ、ガラスシートを横切るレーザ速度は約５００ｍｍ／ｓｅｃであった。
【００３８】
ガラスシート１０は約５００ｍｍ幅×５００ｍｍ長×約１．１ｍｍ厚のアルミナ珪酸塩ガラスシートで、第１の方向にシートの片側上を３回、第１のレーザ切り込みラインの方向に直交する第２の方向にシートのもう片側上を３回の９回のレーザ切り込みをした。このタイプの切り込み方法により、ＬＣＤ基板ガラスの作製において製造作業効率を２倍にでき、ここで最も外部の切り込みラインはガラスシートの外端部を除去し、シートの各側の中間の切り込みラインはガラスの残りを４つの使用部材に連係して分離するものである。ガラスシートの各側の３つの切り込みラインを使用することにより、シートの片側の切り込みラインの行路がシートのもう片側の切り込みラインと交差する９つの交点を生じた。
【００３９】
これを達成するために、ガラスシート１０は、レーザ切り込みラインが所望の位置に３つのクラック開始点１９を形成するため、ガラスシートの端部に沿って各側に手動で切り込みをいれた。これにより、ガラスの上面の一端に、約１−８ｍｍ長で約０．１ｍｍの深さの小さな切り込みラインの形で３つのクラック開始点１９を形成した。クラックは４−８ｍｍである必要はなく、むしろレーザにより広げられるようなクラックであれば、クラック開始点として作用するには十分である。ガラスシート１０はレーザ１６がクラック開始点１９の一つに接するように配置され、図１のように、レーザ１６の行路が、切り込みライン２０を形成するガラスシートを横断する直線行路に沿うようにガラスシート１０を動かした。ガラスシートの第１の片側の３つの切り込みライン２０の各々を形成するためにこの工程を繰り返した。
【００４０】
その後、ガラスシート１０の逆側をさらすためにガラスシート１０をひっくり返した。シート１０は３つの他のクラック開始点１０を形成するためガラスシートの端部に沿って手動で切り込みをいれ、再び、レーザ１６の行路が３つの切り込みライン２０を形成するためガラスシートを横断する直線行路に沿うようにガラスシート１０を動かした。シートの第２の側に作られた３つの切り込みラインはガラスシート１０の第１の側に形成した３つの切り込みラインの逆側で直交し、３つの各切り込みラインの行路と直交して形成した。
【００４１】
その後、各切り込みライン２０に沿ってガラスシート１０を分離するため切り込みライン２０に曲げモーメントを加えた。この結果生じたシートをその後ひっくり返し、これらのシートにそれぞれの切り込みライン２０の領域に曲げモーメントを加え、それによりそれらをさらに小さなシートに分割した。この工程を１００以上のガラスシートで繰り返し、それにより、切り込みライン２０の行路がガラスシートの逆側に位置する切り込みライン２０の行路と交わる交点を９００点以上形成した。全ての場合、分割した端部は一貫して非常に高品質なものであった。
【００４２】
例４
本例では、保護プラスチック層の部分を除去しガラスシート１０を小さなシートに分割するために、単一ＣＯ２レーザ１６を使用した。ガラスシートは約４００ｍｍ幅×４００ｍｍ長×１．１ｍｍ厚で、Ｍａｉｎ  Ｔａｐｅ  Ｃｏｒｐｏｒａｔｉｏｎが作製したＬＦＣ−３マスクフィルムの保護層をコーティングしたものであった。ＬＦＣ−３はポリエチレンフィルム材料で、約０．００２インチ厚(約０．０５ｍｍ）であり、ロール状で保存され、アクリル接着剤が片側に施されている。そのフィルムを、接着剤がガラスシートに接するようにガラスに付加し、コートされたガラスをその後、ガラスとフィルムとの接着を促進するため一対のローラー間で圧迫した。
【００４３】
この例においては、レーザ１６はＰＲＣコーポレーションが製造したモデル１２００の軸流２ビームＣＯ２レーザであった。レーザビームはレーザの出射端で約７ｍｍの直径であり、したがってレーザから放出されるスポットサイズは約３８．５ｍｍ２であり、約７０Ｗで動作し、ビームのパワー密度は約１．８２Ｗ／ｍｍ２となった。レーザをガラス表面の保護層から約２メートルの位置に配置した。レーザスポットを形成するためレーザとガラス表面との間のレーザ光路に一対のシリンドリカルレンズを配置した。これにより、保護層上のレーザスポット形状は約３３ｍｍ長でその中間で２ｍｍ幅の細長い楕円状の形状となり、約１．３５Ｗ／ｍｍ２のパワー密度となった。ガラスシートをレーザ１６の下を約２５０ｍｍ／ｍｉｎ．の速度で動かした。レーザ１６はレーザが接する保護層を全て蒸発させ、それにより保護層が選択的に除去され、除去されたストライプ１４の幅は約２ｍｍ幅であった。保護層を除去した領域には残留物はなく、完全に保護層の残留物が除去された。
【００４４】
ガラスシートの端部にクラック開始点１９を形成するため手動でガラスシート１０に切り込みを入れた。保護層を選択的に除去した領域１４においてガラスに切り込みをいれた。これにより、ガラスの上面の一端に、約８ｍｍ長で約０．１ｍｍ深さの小さな切り込みラインの形でクラック開始点１９を形成した。ガラスシート１０はレーザ１６がクラック開始点１９に接するように配置され、レーザ１６の行路がレーザ１６の第１の走査と同じ行路に沿うようにガラスシート１０を動かした。結果的に、レーザ１６は保護層の選択除去部１４内を伝搬した。約２５０ｍｍ／ｍｉｎ．の速度でガラスシート１０を動かした。レーザにより、ガラス表面のレーザが当たった領域においてガラスを効果的に熱した。レーザにより局所的に熱することにより、クラック開始点１９から始まり、レーザ１６が進む行路に沿って延びるクラックがガラス表面を横切って伝搬した。このクラックは約０．１ｍｍの深さであった。レーザにより生じたクラックに曲げモーメントを加えるためガラスシートに手動で圧力を加え、それによりガラスシートを二つのシートに分割した。
【図面の簡単な説明】
【００４５】
【図１】本発明によるガラス切断方法工程の斜視図
【図２】図１で示した工程におけるガラス表面上のレーザビームスポットの拡大図
【図３】図１および図２に示したレーザの所望強度形状を示したグラフ図
【図４】標準的なガウシアンレーザのパワー分布を示したグラフ図
【符号の説明】
【００４６】
１０    ガラスシート
１１    ガラスシート主面
１６    レーザビーム
１８    レーザスポット
１９    クラック開始点
２０    クラック
２２    水ジェット
【図１】
2008273837.tif 000003
【図２】
2008273837.tif 000004
【図３】
2008273837.tif 000005
【図４】
2008273837.tif 000006